(57)【特許請求の範囲】
【請求項１】
下記一般式（１）
Ｖ1-xＭxＯ2    （１）
（式中、Ｍは、Ｃｒ、Ｗ、Ｍｏ、Ｎｂ、Ｔａ、Ｏｓ、Ｉｒ、Ｒｕ及びＲｅの群から選ばれる１種又は２種以上の元素を示す。ｘは０≦ｘ≦０．５を示す。）で表わされる二酸化バナジウムの製造方法であって、
バナジウム源を含む溶液にアルカリを添加し反応を行って析出した沈殿物を含むスラリーを調製する第一工程、次いで該スラリーを水熱反応に付して反応前駆体を得る第二工程、次いで該反応前駆体を不活性ガス雰囲気中で焼成して焼成品を得る第三工程、次いで該焼成品をアニール処理する第四工程とを有し、必要により前記バナジウム源を含む溶液及び／又は前記沈殿物を含むスラリーにＭ源を添加することを特徴とする二酸化バナジウムの製造方法。
【請求項２】
バナジウム源が、四価のバナジウム化合物であることを特徴とする請求項１記載の二酸化バナジウムの製造方法。
【請求項３】
バナジウム源が、硫酸バナジルであることを特徴とする請求項１記載の二酸化バナジウムの製造方法。
【請求項４】
第三工程の焼成温度が８００〜１０５０℃であることを特徴とする請求項１乃至３の何れか一項に記載の二酸化バナジウムの製造方法。
【請求項５】
第四工程のアニール処理は１００〜５５０℃の温度範囲で行うことを特徴とする請求項１乃至４の何れか一項に記載の二酸化バナジウムの製造方法。
【請求項６】
蓄熱材として用いられることを特徴とする請求項１乃至５の何れか一項に記載の二酸化バナジウムの製造方法。
【発明の詳細な説明】
【技術分野】
【０００１】
本発明は、特に蓄熱材として有用な二酸化バナジウムの製造方法に関するものである。
【背景技術】
【０００２】
蓄熱材は、物質に熱を蓄え、また、必要に応じてその熱を取り出すことができる材料である。蓄熱によって、蓄熱材自身や、蓄熱材が置かれた空間内等の温度を一定に保つことができる。
【０００３】
蓄熱方式には、顕熱蓄熱、潜熱蓄熱、化学蓄熱があり、蓄熱時に使用される物理化学現象によって分類される。
【０００４】
潜熱蓄熱は、物質の相変化、転移に伴う転移熱を利用したもので転移熱を熱エネルギーとして蓄え、利用するものであり、潜熱蓄熱は、顕熱蓄熱に比べて、蓄熱密度が高く、相転移温度の一定温度で熱供給が可能で、また、化学蓄熱に比べて、相転移を繰り返すだけなので耐久性に優れている。
【０００５】
下記特許文献１及び下記特許文献２には、電子相転移熱を利用した新しいタイプの潜熱蓄熱材として、二酸化バナジウム系の強相関電子系遷移金属化合物を用いることが提案されている。このタイプの蓄熱材は、電子の持つ内部自由度であるスピンの自由度と、軌道の自由度とを含む複自由度の相転移を利用するものであり、固相状態で生じる相転移であるため、蓄熱材が容器から漏れる心配がない。また、無機塩水和物などの固体―液体相転移と異なり、相転移時の相分離や分解が生じる虞れがない、相転移時の体積変化が固体―液体相転移と比べて小さい、高い熱伝導率を有する等の利点もある。
【０００６】
二酸化バナジウム系の強相関電子系遷移金属化合物を製造する方法として、特許文献１及び特許文献２には、各原料を所定量混合して得られる混合物を真空封入して昇温する方法が提案されているが、工業的に有利な方法とは言い難い。
【０００７】
また、二酸化バナジウム系の強相関電子系遷移金属化合物を製造する方法として、下記特許文献３には、可溶解性バナジウム化合物を含む溶液に、アルカリを添加して得られる沈殿物を水熱反応する方法が提案されている。また、下記特許文献４には、四価のバナジウム化合物を含む溶液と、該バナジウム化合物と錯形成する物質及びドーパント元素の溶液を反応させて得られる反応物を不活性ガス中で焼成する方法が提案されている。
【先行技術文献】
【特許文献】
【０００８】
【特許文献１】特開２０１４−２１０８３５号公報
【特許文献２】特開２０１０−１６３５１０号公報
【特許文献３】特表２０１４−５０５６５１号公報
【特許文献４】特開２０１４−１９８６４５号公報
【発明の概要】
【発明が解決しようとする課題】
【０００９】
しかしながら、特許文献３の方法によれば、工業的に有利な方法で二酸化バナジウムが得られるが、蓄熱特性に優れたものが得られ難い。
従って、本発明の目的は、蓄熱特性に優れた二酸化バナジウムを工業的に有利な方法で提供することにある。
【課題を解決するための手段】
【００１０】
潜熱蓄熱に用いられる材料の特性として、転移熱量が大きいことに加えて、昇温時と降温時で蓄熱特性の温度ムラが生じないように昇温過程と降温過程の両方の相転移温度差が出来るだけ小さいことが要求される。
【００１１】
本発明者らは、上記実情に鑑み鋭意研究を重ねた結果、下記一般式（１）
Ｖ1-xＭxＯ2    （１）
（式中、Ｍは、Ｃｒ、Ｗ、Ｍｏ、Ｎｂ、Ｔａ、Ｏｓ、Ｉｒ、Ｒｕ及びＲｅの群から選ばれる１種又は２種以上の元素を示す。ｘは０≦ｘ≦０．５を示す。）で表わされる二酸化バナジウムの製造方法であって、
バナジウム源を含む溶液にアルカリを添加し反応を行って沈殿物を析出させ、次いで得られる沈殿物を水熱反応に付して得られる反応前駆体には、吸発熱に伴う相転移が見られないが、該反応前駆体を不活性ガス雰囲気中で焼成して得られる焼成品には、吸発熱に伴う相転移が見られること。更に該焼成品をアニール処理することにより、吸熱開始温度と発熱開始温度の差が小さいものになることを見出し本発明を完成するに到った。
【００１２】
即ち、本発明が提供しようとする二酸化バナジウムの製造方法は、下記一般式（１）
Ｖ1-xＭxＯ2    （１）
（式中、Ｍは、Ｃｒ、Ｗ、Ｍｏ、Ｎｂ、Ｔａ、Ｏｓ、Ｉｒ、Ｒｕ及びＲｅの群から選ばれる１種又は２種以上の元素を示す。ｘは０≦ｘ≦０．５を示す。）で表わされる二酸化バナジウムの製造方法であって、
バナジウム源を含む溶液にアルカリを添加し反応を行って析出した沈殿物を含むスラリーを調製する第一工程、次いで該スラリーを水熱反応に付して反応前駆体を得る第二工程、次いで該反応前駆体を不活性ガス雰囲気中で焼成して焼成品を得る第三工程、次いで該焼成品をアニール処理する第四工程とを有し、必要により前記バナジウム源を含む溶液及び／又は前記沈殿物を含むスラリーにＭ源を添加することを特徴とするものである。
【発明の効果】
【００１３】
本発明の製造方法によれば、工業的に有利な方法で、蓄熱材として有用な二酸化バナジウムを提供することが出来る。
【図面の簡単な説明】
【００１４】
【図１】実施例１の第二工程で得られた反応前駆体試料のＸ線回折図。
【図２】実施例１の第二工程で得られた反応前駆体試料の示差走査熱量測定結果を示す図。
【図３】実施例１の第三工程で得られた焼成品試料のＸ線回折図。
【図４】実施例１の第三工程で得られた焼成品試料の示差走査熱量測定結果を示す図。
【図５】実施例１の第四工程で得られたアニール処理品試料のＸ線回折図。
【図６】実施例１の第四工程で得られたアニール処理品試料の示差走査熱量測定結果を示す図。
【図７】実施例１の第四工程で得られたアニール処理品試料のＳＥＭ写真。
【発明を実施するための形態】
【００１５】
以下、本発明をその好ましい実施形態に基づいて説明する。
本発明の製造方法により得られる二酸化バナジウムは下記一般式（１）で表わされる化合物である。
Ｖ1-xＭxＯ2    （１）
（式中、Ｍは、Ｃｒ、Ｗ、Ｍｏ、Ｎｂ、Ｔａ、Ｏｓ、Ｉｒ、Ｒｕ及びＲｅの群から選ばれる１種又は２種以上の元素を示す。ｘは０≦ｘ≦０．５を示す。）
【００１６】
潜熱蓄熱において、蓄熱は相転移温度付近で行われる。一般式（１）の式中のＭは、本発明において必要により添加する元素である。
【００１７】
本発明の製造方法で得られる二酸化バナジウムは、例えば、蓄熱材として使用する場合に、一般式（１）の式中のＭ及びｘの値を調製することにより、相転移温度を所望の温度に調製することが出来る。例えば、二酸化バナジウムのバナジウムの一部をＷ、Ｔａ、Ｎｂ、Ｒｕ、Ｍｏ、Ｒｅ等の元素で置換することで、相転移温度を無置換の二酸化バナジウムに比べて低下させることが出来る。また、その置換量が多くなるほど相転移温度が低くなることが知られている（特開２０１０−１６３５１０号公報）。また、二酸化バナジウムのバナジウムの一部をＣｒで置換することで、相転移温度を無置換の二酸化バナジウムに比べて高くすることが出来る。また、その置換量が多くなるほど相転移温度が高くなることが知られている（特開２０１４−２１０８３５号公報）。
【００１８】
本製造方法に係る第一工程は、バナジウム源を含む溶液にアルカリを添加し反応を行って沈殿物を析出させ、沈殿物を含むスラリーを調製する工程である。
【００１９】
第一工程に係るバナジウム源を含む溶液は、バナジウム源を水溶媒に溶解した溶液である。
【００２０】
第一工程に係るバナジウム源は四価のバナジウム化合物が好ましく用いられる。四価のバナジウム化合物としては、例えば、硫酸バナジル（ＶＯＳＯ4）、二塩化バナジル（ＶＯＣｌ2）、シュウ酸バナジル（ＶＯＣ2Ｏ4）等が挙げられる。これらのバナジウム化合物は含水物であっても無水物であってもよい。
【００２１】
バナジウム源を溶解する水溶媒は、水に限らず、水と親水性溶媒との混合溶媒であってもよい。
【００２２】
バナジウム源を含む溶液におけるバナジウム源の濃度は無水物換算で０．５〜５質量％、好ましくは１〜３質量％とすることが好ましい。
【００２３】
第一工程に係るアルカリとしては、例えば、アンモニア水、水酸化ナトリウム、水酸化カリウム、炭酸ナトリウム、炭酸水素ナトリウム、炭酸カリウム、炭酸水素カリウム等が挙げられる。これらのアルカリは、水に溶解させた水溶液として用いることが好ましい。
【００２４】
アルカリの添加量は、アルカリに対する、バナジウム源を含む溶液中のバナジウムイオンのモル比（バナジウムイオン／アルカリ）で０．１〜３、好ましくは０．４〜０．６  とすることが収率よく沈殿物を析出させる観点から好ましい。
【００２５】
第一工程に係る反応は基本的に中和反応なので、アルカリの添加は反応液のｐＨが５〜９、好ましくは６〜８となるように添加すればよい。
【００２６】
アルカリの添加は、安定した品質のものが得られるように一定速度で添加することが好ましい。
【００２７】
アルカリの添加温度は５〜５０℃、好ましくは１０〜３５℃であることが収率よく沈殿物を析出させる観点から好ましい。
【００２８】
また、第一工程において、必要によりアルカリ添加後に、収率の向上を目的として熟成反応を行うことができる。
熟成反応の温度は５〜５０℃、好ましくは１０〜３５℃であり、熟成反応の時間は１５分以上、好ましくは０．５〜３時間である。
【００２９】
以上の操作を行うことにより、反応により析出した沈殿物を含むスラリーが得られ、該スラリーをそのまま第二工程の水熱反応に付することが出来るが、本製造方法では必要によりスラリー濃度が０．１〜５質量％、好ましくは０．５〜３質量％となるように濃度調製を行って第二工程を行うことが出来る。
【００３０】
また、本製造方法では、必要により前記バナジウム源を含む溶液及び／又は前記沈殿物を含むスラリーに、Ｍ源を添加して、後述する第二工程を行うことができる。
【００３１】
必要に添加するＭ源としては、Ｍ元素自体であってもよく、また、Ｍ元素を含む化合物であってもよい。Ｍ元素を含む化合物としては、Ｍ元素の酸化物、モリブデン酸、タングステン酸のような金属酸又はその金属酸塩、Ｍ元素のアルコラート或いはＭ元素の有機酸塩等が挙げられる。
【００３２】
Ｍ源の添加量は、得られる二酸化バナジウムの組成に合わせて適宜添加量を調製して添加することが好ましい。
【００３３】
第二工程は、第一工程で得られる下記の（ａ）〜（ｄ）の何れかの沈殿物を含むスラリーを水熱反応に付して反応前駆体を得る工程である。
（ａ）沈殿物を含むスラリー（Ｍ元素を含まない）。
（ｂ）前記バナジウム源を含む溶液にＭ源を添加して得られるＭ元素と沈殿物を含むスラリー。
（ｃ）前記沈殿物を含むスラリーに、Ｍ源を添加して得られるＭ元素と沈殿物を含むスラリー。
（ｄ）前記バナジウム源を含む溶液にＭ源を添加しＭ元素と沈殿物を含むスラリーを調製し、このＭ元素と沈殿物を含むスラリーに、更にＭ源を添加したＭ元素と沈殿物を含むスラリー。
【００３４】
該反応前駆体自体は、Ｘ線回折分析的に単層の前記一般式（１）で表わされる二酸化バナジウムであるが、該反応前駆体自体は、示差走査熱量測定において、昇温過程と降温過程の両方で明確な相転移が観察されないものである。
【００３５】
水熱反応の反応条件は、反応温度が１５０〜４００℃、好ましくは２００〜３００℃であることが、結晶性の高い二酸化バナジウムが得られやすい観点から好ましい。また、反応時間は１時間以上、好ましくは３〜１５時間である。
【００３６】
水熱反応終了後、反応終了後のスラリーを常法により固液分離し、必要により洗浄、乾燥、粉砕、解砕等を行って反応前駆体を得ることができる。
【００３７】
第三工程は、第二工程で得られた反応前駆体を焼成して焼成品を得る工程である。該焼成品自体は、Ｘ線回折分析的に単層の前記一般式（１）で表わされる二酸化バナジウムであるが、該焼成品は、前述した反応前駆体とは異なり示差走査熱量測定において、昇温過程と降温過程の両方で明確な相転移が観察され、吸熱開始温度と発熱開始温度の差が３℃以上存在するものである。
【００３８】
第三工程に係る焼成条件は、焼成温度が８００〜１０５０℃、好ましくは９００〜１０００℃とすることが、結晶性の高い二酸化バナジウムが得られやすい観点から好ましい。
【００３９】
また、焼成雰囲気は、バナジウムの酸化防止のため、不活性ガス雰囲気とする。使用できる不活性ガスとしては、窒素ガス、アルゴンガス、ヘリウムガス等が挙げられる。
【００４０】
焼成時間は、１時間以上、好ましくは３〜１０時間である。
【００４１】
焼成は所望により何度行ってもよい。或いは、粉体特性を均一にする目的で、一度焼成したものを粉砕し、次いで再焼成を行ってもよい。
【００４２】
得られた焼成品は、必要に応じて所望の粒径まで粉砕又は解砕し、粉体の状態で次の第四工程のアニール処理に付す。
【００４３】
第四工程は、第三工程で得られた焼成品をアニール処理して目的とする二酸化バナジウムを得る工程である。
【００４４】
第三工程で得られた焼成品は、前述したようにＸ線回折分析的に単層の前記一般式（１）で表わされる二酸化バナジウムであり、示差走査熱量測定において、昇温過程と降温過程の両方で明確な相転移が観察され、吸熱開始温度と発熱開始温度の差が３℃以上存在する。
本製造方法では、この第四工程で該焼成品をアニール処理することで、吸熱開始温度と発熱開始温度の差が好ましくは２℃以下の二酸化バナジウムに転換することが出来る。この理由は明確ではないが、第三工程で得られる焼成品には、酸素の欠損があり、アニール処理することで、構造中の酸素欠損の構造が補修されるためと本発明者らは推測している。
【００４５】
アニール処理の条件は、処理温度が高すぎると５価のバナジウムに変化し所望の二酸化バナジウムを得ることが難しくなる傾向があることから、アニール処理温度は１００〜５５０℃、特に２００〜４００℃であることが、バナジウムの酸化を防止しながら酸素欠損部位の補修を行うことができる観点から好ましい。
【００４６】
アニール処理時間は１時間以上、特に３〜１０時間とすることが好ましい。アニール処理の雰囲気は、酸素、大気等の酸化性雰囲気中で行う。なお、必要により、アニール処理は何度でも行うことができる。
【００４７】
また、アニール処理後、必要により粉砕、解砕、分級等を行い製品とする。
【００４８】
かくして得られる本発明の二酸化バナジウムは、Ｘ線回折分析的に下記一般式（１）
Ｖ1-xＭxＯ2    （１）
（式中、Ｍは、Ｃｒ、Ｗ、Ｍｏ、Ｎｂ、Ｔａ、Ｏｓ、Ｉｒ、Ｒｕ及びＲｅの群から選ばれる１種又は２種以上の元素を示す。ｘは０≦ｘ≦０．５を示す。）で表わされる二酸化バナジウム単層であり、示差走査熱量測定において、昇温過程と降温過程の両方で明確な相転移が観察され、吸熱開始温度と発熱開始温度の差が好ましくは２℃以下の二酸化バナジウムである。
【００４９】
本製造方法で得られる二酸化バナジウムは、温度によって透過率や反射率等の光学的特性が可逆的に変化するサーモクロミック現象を示す材料としての利用の他、特に蓄熱材としての利用が期待できる。
【実施例】
【００５０】
以下、本発明を実施例により詳細に説明するが本発明はこれらの実施例に限定されるものではない。
【００５１】
（相転移温度、熱量の測定）
各実施例において、相転移温度、熱量の測定は下記のように行った。
試料を示差走査熱量測定（ＤＳＣ）用密閉式セル（ＳＵＳセル）に封入し、示差走査熱量測定装置（SIIエポリードサービス社製、形式DSC6200）にて昇温速度１℃／ｍｉｎにて１００℃まで昇温し、その後２０℃まで降温した．昇温過程で生じる吸熱ピーク、及び降温過程で生じる発熱ピークの開始温度、熱量を測定した．
【００５２】
｛実施例１｝
第一工程；
硫酸バナジル（ＶＯＳＯ4）含水塩１５．６３ｇをイオン交換水５００ｍｌに溶解した（Ａ液）。これとは別に１モル／Ｌの濃度の水酸化ナトリウム水溶液１２５ｍｌを調製した（Ｂ液）。
Ａ液に、Ｂ液を２０℃で３０分かけて一定速度で撹拌下に添加した（バナジウムイオン／アルカリのモル比０．４９）。添加終了後の反応液のｐＨは７．３であった。次いで、２０℃で３０分間撹拌下に熟成反応を行い、沈殿物を含む０．９質量％スラリーを得た。
第二工程；
第一工程で得られた沈殿物を含むスラリー６２０ｇを１Ｌのオートクレーブに投入して２５０℃で６時間水熱反応を行った。
次いで、反応終了後のスラリーを固液分離し、１２０℃で真空乾燥して反応前駆体試料を得た。
得られた反応前駆体試料のレーザー回折・散乱法で求められる平均粒子径は３６．６μｍであった。また、ＳＥＭ観察から求めた一次粒子径は１０ｎｍであった。また、ＸＲＤ分析の結果、回折ピークのパターンがＶＯ2と一致し、単層のＶＯ2であることを確認した。反応前駆体試料のＸ線回折図を図１に示す。
また、示差走査熱量計を用いた示差走査熱量測定により、昇温及び降温過程での相転移の開始温度、及び、相転移に伴う熱量を測定した。その結果、相転移は確認できなかった。その結果を図２に示す。
第三工程；
次いで、第二工程で得られた反応前駆体試料をアルミナるつぼに投入し、窒素雰囲気中で１０００℃で５時間焼成を行って焼成品試料を得た。
焼成品試料をＸＲＤ分析した結果、回折ピークのパターンがＶＯ2と一致し、単層のＶＯ2であることを確認した。焼成品試料のＸ線回折図を図３に示す。
また、反応前駆体試料と同様にして、示差走査熱量計を用いた示差走査熱量測定により、昇温及び降温過程での相転移の開始温度、及び、相転移に伴う熱量を測定した。示差走査熱量測定の結果を図４に示す。
第四工程；
次いで、第三工程で得られた焼成品をアルミナるつぼに投入し、大気中で３００℃で５時間アリール処理を行いアニール処理品試料を得た。
アニール処理品試料をＸＲＤ分析した結果、回折ピークのパターンがＶＯ2と一致し、単層のＶＯ2であることを確認した。アニール処理品試料のＸ線回折図を図５に示す。
また、反応前駆体試料と同様にして、示差走査熱量計を用いた示差走査熱量測定により、昇温及び降温過程での相転移の開始温度、及び、相転移に伴う熱量を測定した。示差走査熱量測定の結果を図６に示す。
【００５３】
｛実施例２｝
第三工程の焼成温度を９５０℃とした以外は、実施例１と同様な条件で反応を行いアニール処理品試料を得た。
第三工程で得られた焼成品試料について、ＸＲＤ分析した結果、回折ピークのパターンがＶＯ2と一致し、単層のＶＯ2であることを確認した。また、焼成品試料について昇温及び降温過程での相転移の開始温度、及び、相転移に伴う熱量を測定した。
第四工程で得られたアニール処理品試料について、ＸＲＤ分析した結果、回折ピークのパターンがＶＯ2と一致し、単層のＶＯ2であることを確認した。また、アニール処理品試料について昇温及び降温過程での相転移の開始温度、及び、相転移に伴う熱量を測定した。
【００５４】
｛実施例３｝
第三工程の焼成温度を９００℃とした以外は、実施例１と同様な条件で反応を行いアニール処理品試料を得た。
第三工程で得られた焼成品について、ＸＲＤ分析した結果、回折ピークのパターンがＶＯ2と一致し、単層のＶＯ2であることを確認した。また、焼成品について昇温及び降温過程での相転移の開始温度、及び、相転移に伴う熱量を測定した。
第四工程で得られたアニール処理品試料について、ＸＲＤ分析した結果、回折ピークのパターンがＶＯ2と一致し、単層のＶＯ2であることを確認した。また、アニール処理品試料について昇温及び降温過程での相転移の開始温度、及び、相転移に伴う熱量を測定した。
【００５５】
【表１】
0006351523.tif 000002
【００５６】
【表２】
0006351523.tif 000003
注）「−」は、相転移が観察されなかったことを示す。
【００５７】
表２の結果から、明らかなように、第三工程で得られる焼成品試料を第四工程でアニール処理を行うことにより、吸熱開始温度と発熱開始温度の差が小さくなることが分かる。
【図１】
0006351523.tif 000004
【図２】
0006351523.tif 000005
【図３】
0006351523.tif 000006
【図４】
0006351523.tif 000007
【図５】
0006351523.tif 000008
【図６】
0006351523.tif 000009
【図７】
0006351523.tif 000010